(57)【要約】【課題】耐光性および耐傷性を十分に確保することができる床材を提供する。【解決手段】床材１は、天然木質板１０を含み、その表面柄１１を表出させてなり、天然木質板１０の表面に紫外線カットフィルム層１２が配され、さらにその表面に紫外線硬化型塗膜１３が形成されている。【選択図】図１
2019206859.tif 000002
【特許請求の範囲】
【請求項１】
天然木質板を含み、その表面柄を表出させてなる床材において、
前記天然木質板の表面に紫外線カットフィルム層が配され、さらに該紫外線カットフィルム層の表面に紫外線硬化型塗膜が形成されていることを特徴とする床材。
【請求項２】
請求項１において、
前記天然木質板の表面には溝が加工、形成されており、該溝の溝内面に密着するように、前記紫外線カットフィルム層と前記紫外線硬化型塗膜とが重ねられていることを特徴とする床材。
【発明の詳細な説明】
【技術分野】
【０００１】
本発明は天然木質板を含んだ床材に関する。
【背景技術】
【０００２】
従来のこの種の床材は通例では、天然木質板の表面に、紫外線吸収剤入りの塗料による紫外線硬化型塗膜が形成されている（例えば、特許文献１参照）。この紫外線硬化型塗膜により、天然木表面の耐光性（日焼け防止性）および耐傷性の向上が図られている。なお、天然木質板を含んだ床材としては、天然木質板を表面化粧材として基材の表面に配した床材や、無垢材よりなる床材が挙げられる。
【先行技術文献】
【特許文献】
【０００３】
【特許文献１】特開２０１５−３４４５５号公報
【発明の概要】
【発明が解決しようとする課題】
【０００４】
しかしながら、上記の紫外線硬化型塗膜は、その材料である塗料を硬化させるために、紫外線波長域の一部の紫外線は透過するものとされている。図３は、上記従来の床材に用いられる塗料の一例に関する紫外線透過率を紫外線波長域に対応させたグラフである。このグラフに示してあるように、この紫外線硬化型塗料の硬化に必要な波長域の紫外線のほとんどが透過する。したがって、このような紫外線硬化型塗膜では、十分な耐光性を確保することはできない。
【０００５】
本発明は、このような事情を考慮して提案もので、その目的は、耐光性および耐傷性を十分に確保することができる床材を提供することにある。
【課題を解決するための手段】
【０００６】
上記目的を達成するために、本発明の床材は、天然木質板を含み、その表面柄を表出させてなる床材において、前記天然木質板の表面に紫外線カットフィルム層が配され、さらに該紫外線カットフィルム層の表面に紫外線硬化型塗膜が形成されていることを特徴とする。
【発明の効果】
【０００７】
本発明の床材は、上述した構成とされているため、耐光性および耐傷性を十分に確保することができる。
【図面の簡単な説明】
【０００８】
【図１】本発明の一実施形態に係る床材の説明図である。（ａ）は同床材の一例を示した平面図、（ｂ）は（ａ）におけるＡ−Ａ線に対応した拡大縦断面図、（ｃ）は（ａ）におけるＢ−Ｂ線に対応した拡大縦断面図である。
【図２】同床材の耐光性（波長域ごとの紫外線透過率）を示したグラフである。
【図３】従来の床材の一例に関する耐光性を示したグラフである。
【発明を実施するための形態】
【０００９】
以下に、本発明の実施の形態について、添付図面をもとに説明する。
【００１０】
本実施形態に係る床材１は、天然木質板１０を含み、その表面柄１１を表出させてなるものである。天然木質板１０の表面には紫外線カットフィルム層１２が配され、さらにその表面には紫外線硬化型塗膜１３が形成されている。
【００１１】
天然木質板１０としては、無垢材や集成材が挙げられる。無垢材は天然木材を基材とし、その表面の木目柄が表出する。また天然木質板１０としては、天然木材や集成材から形成された突板等の単板（天然木化粧材）であってもよい。この場合、単板の下方には、他の材料よりなる基材が配される。
【００１２】
この床材１は、図１（ａ）に示すように、表面に縦横の目地２１が形成され、表面の角部に面取り部２２が形成されている。これらは、天然木質板１０の表面に加工、形成された目地用の溝１５および面取り部用の溝１６が表出したものである。図１（ｂ）（ｃ）は、これらの目地２１、面取り部２２を拡大断面図と示した図である。
【００１３】
この床材１は、上述したように、天然木質板１０の表面には紫外線カットフィルムが貼着され、さらにその上に紫外線硬化型塗料が塗布されて形成されている。図１（ｂ）（ｃ）に示すように、溝１５、１６についても同様に、その傾斜面である溝内面１５ａ、１６ａに密着するように、紫外線カットフィルム層１２と紫外線硬化型塗膜１３とが重ねられていることが望ましい。
【００１４】
紫外線カットフィルム層１２および紫外線硬化型塗膜１３は透明または半透明とされ、これら２層の透明層によって、天然木質板１０の木質柄などの表面柄１１が表出している（図１（ａ）にはクロスハッチングで図示）。
【００１５】
また、図１（ｂ）（ｃ）に示すように、研磨や切削によるバリ３１や、研磨や切削により木材の内部から出た異物３２（混入物）などが天然木質板１０の表面に付着残留している。特に、溝内面１５ａ、１６ａには、溝１５、１６を切削した際にバリ３１や異物３２が付着しやすい。しかし、これらのバリ３１や異物３２などは、紫外線カットフィルムの貼着の際に押し付けられて平滑化されている。
【００１６】
また、紫外線硬化型塗膜１３の形成材料である紫外線硬化型塗料は、紫外線吸収剤入り樹脂系クリアー塗料とされる。この床材１で用いられた紫外線硬化型塗料は、紫外線吸収剤が添加されているため硬化した後には日焼け防止膜として作用するが、紫外線により硬化する塗料であるため、一部の波長域の紫外線は透過する。ここで、紫外線とは、おもに日焼けの要因とされる近紫外線であり、その波長域は２００〜３８０ｎｍとされる。
【００１７】
具体的には、図２の破線グラフで示すように、上記紫外線波長域のうち約２００〜約３００ｎｍの波長域の紫外線の透過率は０に近く、ほとんど透過しない。しかし、紫外線硬化型塗料は紫外線により硬化する材料であるため、塗料硬化に必要な波長域（約３００〜３８０ｎｍ）の紫外線は透過する。
【００１８】
一方、２層による透明層のうち下層として配された紫外線カットフィルム層１２については、図２の実線で示したように、紫外線波長域のほぼ全域（約２００〜３８０ｎｍ）について紫外線透過率は０に近く、紫外線はほとんど透過しない。なお、紫外線カットフィルム層１２については、少なくとも紫外線硬化型塗料の硬化に必要な波長域の紫外線を透過しないものが用いられることが望ましい。つまり、紫外線硬化型塗膜１３と紫外線カットフィルム層１２との協働により、近紫外線のほぼ全領域がカットされることが望ましい。
【００１９】
このように、本床材１は、透明層として、紫外線硬化型塗膜１３に加え紫外線カットフィルム層１２が配されているため、紫外線波長域のほぼ全域の紫外線についてカットされ、床材１の表面の紫外線による日焼けを防止することができる。
【００２０】
また、紫外線カットフィルム層１２と紫外線硬化型塗膜１３についての、耐光性および耐傷性の性能を比較すると、
紫外線カットフィルム層１２（下層）  ：耐光性はよい。耐傷性はそれほどよくない。
紫外線硬化型塗膜１３（上層）  ：耐光性は中程度である。耐傷性はよい。
このような性能であるから、これら２層による透明層により、本床材の耐光性および耐傷性はともに担保される。
【００２１】
ようするに、下層の紫外線カットフィルム層１２の欠点である耐傷性は、上層として紫外線硬化型塗膜１３を設けることによりカバーされ、紫外線硬化型塗膜１３では不十分とされる耐光性は紫外線カットフィルム層１２によりカバーされる。
【００２２】
また、天然木質板１０の目地用の溝１５、面取り部用の溝１６に対しても２層の透明層が設けられているため、溝内面１５ａ、１６ａについても耐光性および耐傷性はともによい。
【００２３】
さらに、溝１５、１６の溝内面１５ａ、１６ａを含む天然木質板１０の表面に残留したバリ３１や異物３２などは、紫外線カットフィルムにより押さえつけられているため、平滑性も確保され、全面が美しい仕上がりとなり得る。
【符号の説明】
【００２４】
１          床材
１０        天然木質板
１１        表面柄
１２        紫外線カットフィルム層
１３        紫外線硬化型塗膜
１５        （目地用の）溝
１５ａ      溝内面
１６        （面取り部用の）溝
１６ａ      溝内面
２１        目地
２２        面取り部
【図１】
2019206859.tif 000003
【図２】
2019206859.tif 000004
【図３】
2019206859.tif 000005